Способ получения композиционных материалов для тонкослойных покрытий по металлу на основе фторопласта и полиамидов в твердом состоянии и нанесения покрытия на основе композиционных материалов

1. Способ получения композиционных материалов для тонкослойных покрытий по металлу на основе фторопласта и полиамидов в твердом состоянии, заключающийся в том, что раствор промышленного полиамидного лака в диметилформамиде выливают тонкой струей в емкость с водой, где с помощью перемешивания формируется полиамид в твердом состоянии, отличающийся тем, что раствор промышленного полиамидного лака в диметилформамиде выливают в воронку с отверстиями от одного до 10 диаметром 2-4 мм, закрепленную на штативе над емкостью большего объема с проточной холодной водой, подают компрессором воздух в емкость с проточной холодной водой, раствор полиамидного лака через отверстия в воронке вытекает тонкой струйкой в емкость с водой, за счет хаотичного бурления воды струйки лака в воде формируются в паутину твердых тонких нитей полиамида диаметром 0,5-1,0 мм, паутину промывают в дистиллированной воде, помещают на противень и сушат на противне в естественных условиях при 20-25°С, затем растворяют и перемешивают до полного растворения полученные полиамиды в форме паутины твердых тонких нитей в смеси растворителей, содержащей третичные амины, пирролидоны, импироны и воду, тем самым переводя полиамиды в форме паутины твердых тонких нитей в раствор соли полиамидокислоты, после чего последовательно вводят раствор соли полиамидокислоты в водную суспензию политетрафторэтилена, в сочетании с поверхностно-активным веществом, импиронами, неорганическими наполнителями и пигментами, в пастообразном состоянии, растворителями, вспомогательными и целевыми добавками в зависимости от функционального назначения, при перемешивании до гомогенного состояния.
2. Способ нанесения покрытия с антиадгезионными, антипригарными, антикоррозионными, антифрикционными свойствами, полученного на основе композиционных материалов, состоящих из совмещенных: водных суспензий политетрафторэтилена, растворов солей полиамидокислот на основе полиамидов, смеси растворителей, содержащей N- метилпирролидон, этилцеллозольв, 1,4-бутиндиол, поверхностно-активного вещества, паст неорганических наполнителей и пигментов, растворителей, вспомогательных и целевых добавок, заключающийся в подготовке металлических поверхностей изделия путем удаления жировых загрязнений и нанесении покрытия, отличающийся тем, что в состав покрытий на основе композиционных материалов входят твердые полиамиды в форме тонких нитей, диаметром 0,5-1,0 мм, покрытие наносят слоями от одного до 5-8 слоев, проводят предварительную термообработку каждого слоя покрытия при 80 - 100°С с окончательной термообработкой при 360-450°С в течение 40-60 мин.